(57)【要約】 【課題】クロムを使用することなく、かつ、高い耐食性が求められる用途に好適なアルミニウム塗装板を提供することを目的とする。【解決手段】アルミニウム基材１の上層に、アルミニウム酸化物からなる無孔質皮膜２が２０ｎｍ以上１５０ｎｍ未満の膜厚で形成され、その上層に耐食性皮膜３が１ｇ／ｍ２以上１０ｇ／ｍ２未満で形成され、かつ、前記耐食性皮膜３がアクリル系樹脂、ポリエステル系樹脂もしくはウレタン系樹脂のいずれかの材料からなることを特徴とするアルミニウム塗装板９を用いることにより、上記課題を解決できる。【選択図】図１
2008202133.tif 000002
【特許請求の範囲】
【請求項１】
アルミニウム基材の上層に、アルミニウム酸化物からなる無孔質皮膜が２０ｎｍ以上１５０ｎｍ未満の膜厚で形成され、その上層に耐食性皮膜が１ｇ／ｍ２以上１０ｇ／ｍ２未満の皮膜量で形成され、かつ、前記耐食性皮膜がアクリル系樹脂、ポリエステル系樹脂もしくはウレタン系樹脂のいずれかの材料からなることを特徴とするアルミニウム塗装板。
【請求項２】
前記耐食性皮膜が、前記耐食性皮膜１００質量部に対して、フェノール系架橋剤を０．１質量部以上３０質量部以下含有することを特徴とする請求項１記載のアルミニウム塗装板。
【請求項３】
前記無孔質皮膜と、前記耐食性皮膜との間に、シランカップリング剤層が１ｍｇ／ｍ２以上１００ｍｇ／ｍ２以下の付着量で形成されていることを特徴とする請求項１〜２のいずれかに記載のアルミニウム塗装板。
【請求項４】
前記シランカップリング剤がエポキシ系シランカップリング剤であることを特徴とする請求項３に記載のアルミニウム塗装板。
【請求項５】
請求項１〜４のいずれかに記載のアルミニウム塗装板をフィン材として備えたことを特徴とする熱交換器。
【発明の詳細な説明】
【技術分野】
【０００１】
本発明は、建材や家電製品、電子機器等の耐食性が求められる用途に好適なアルミニウム塗装板に関するものであり、その中でも、塩害地等の腐食しやすい場所・用途に用いられる自動車用空調器および家庭用空調器等の熱交換器のフィン材として、特に好適なアルミニウム塗装板に関するものである。
【背景技術】
【０００２】
自動車用空調器および家庭用空調器等の熱交換器は腐食環境で使用される場合があるため、前記熱交換器に用いられる部品には耐食性が必要とされ、耐食性に優れた下地処理を行う必要がある。耐食性に優れた下地処理として従来から行われてきたクロメート処理は、部品の耐食性を容易に改善できる方法であり、各種材料に広く利用されている。しかしながら、前記クロメート処理は、環境クロム汚染の問題を引き起こすおそれがあり、また、耐食性が不十分という問題もあった。
前記問題を鑑み、特許文献１においては、親水性や耐食性に優れた熱交換器用アルミニウム材料およびその材料を用いた熱交換器について開示がされている。従来のクロメート処理に比べれば、環境クロム汚染の問題を生じさせることはなく、耐食性も向上したが、塩害地等の腐食しやすい環境で使用される場合には、耐食性がまだ不十分であるという問題があった。
【特許文献１】特開２００５−９７７０３号公報
【発明の開示】
【発明が解決しようとする課題】
【０００３】
本発明は、上記事情を鑑みてなされたもので、クロムを使用することなく、かつ、高い耐食性が求められる用途に好適なアルミニウム塗装板を提供することを目的とする。また、塩害地等の使用にも十分に耐えうる熱交換器用フィンを提供することを目的とする。
【課題を解決するための手段】
【０００４】
上記の目的を達成するために、本発明は以下の構成を採用した。すなわち、
本発明のアルミニウム塗装板は、アルミニウム基材の上層に、アルミニウム酸化物からなる無孔質皮膜が２０ｎｍ以上１５０ｎｍ未満の膜厚で形成され、その上層に耐食性皮膜が１ｇ／ｍ２以上１０ｇ／ｍ２未満で形成され、かつ、前記耐食性皮膜がアクリル系樹脂、ポリエステル系樹脂もしくはウレタン系樹脂のいずれかの材料からなることを特徴とする。
本発明のアルミニウム塗装板は、前記耐食性皮膜が、前記耐食性皮膜１００質量部に対して、フェノール系架橋剤を０．１質量部以上３０質量部以下含有することを特徴とする。
本発明のアルミニウム塗装板は、前記無孔質皮膜と、前記耐食性皮膜との間に、中間層としてシランカップリング剤を１ｍｇ／ｍ２以上１００ｍｇ／ｍ２以下で存在させることを特徴とする。
本発明のアルミニウム塗装板は、前記シランカップリング剤がエポキシ系シランカップリング剤であることを特徴とする。
本発明の熱交換器は、先に記載のいずれかのアルミニウム塗装板をフィン材として備えたことを特徴とする。
【発明の効果】
【０００５】
上記の構成によれば、クロムを使用することなく、かつ、高い耐食性が求められる用途に好適なアルミニウム塗装板を提供することができる。特に、塩害地等の使用にも十分に耐えうる熱交換器用フィンを提供することができる。
【発明を実施するための最良の形態】
【０００６】
以下、本発明の実施形態であるアルミニウム塗装板について説明する。
図１は、前記アルミニウム塗装板９の一例を示す拡大断面図である。
前記アルミニウム塗装板９は、アルミニウム基材１の一面１ａおよび他面１ｂにそれぞれ無孔質皮膜２、耐食性皮膜３がこの順序で積層されている。
【０００７】
前記アルミニウム基材１は、純アルミニウム、アルミニウム合金のいずれであってもよく、アルミニウム合金にあっては適宜の組成とすることができ、特に組成が限定されるものではない。例えば、ＪＩＳ１０００番台の純アルミニウムやＪＩＳ５０００番台、７０００番台等のアルミニウム合金を用いることができる。
【０００８】
前記無孔質皮膜２は、アルミニウム酸化物により形成されるのが好ましい。無孔質皮膜２の形成方法は特に限定されるものではないが、代表的には陽極酸化皮膜形成法により形成することができる。無孔質皮膜２は、完全に無孔である必要はなく、例えば、５％以下の空孔率を有する程度の無孔質であればよい。
【０００９】
前記無孔質皮膜２の膜厚は２０ｎｍ以上１５０ｎｍ未満が好ましい。無孔質皮膜２の膜厚が２０ｎｍ未満の場合には、薄すぎるため無孔質皮膜２自体の耐食性が十分でない。逆に、無孔質皮膜２の膜厚が１５０ｎｍ以上の場合には、アルミニウム塗装板９の加工時に無孔質皮膜２にクラックが入り、耐食性皮膜３の剥離が生じたり、耐食性が低下するおそれが発生する。アルミニウム塗装板９は、塗装後に何らかの成形加工が行われるが、近年はこれまでにない複雑な形状に成形されたり、生産性を高めるために成形加工の高速化が図られるなど、年々、成形加工条件が厳しいものとなってきている。たとえば、空調機用熱交換器に用いられるフィンの成形加工では、プレス成形の高速化、あるいは銅管との接合部ではアルミニウム基材１の厚さが１／２になるほどのしごき加工が行われるなど、厳しい成形加工が行われるようになっている。そのため、無孔質皮膜２の膜厚を２０ｎｍ以上１５０ｎｍ未満とするのが好ましい。
【００１０】
前記耐食性皮膜３を構成する材料は、アクリル系、ポリエステル系もしくはウレタン系樹脂が好ましい。前記アクリル系、ポリエステル系もしくはウレタン系樹脂は前記無孔質皮膜２と強固に結合し、前記無孔質皮膜２と前記アクリル系、ポリエステル系もしくはウレタン系耐食性皮膜３との界面での密着力を高める。その結果、腐食性物質のアルミニウム基材１への浸入を抑制し、耐食性を高める。たとえば、前記アクリル系樹脂、ポリエステル系樹脂もしくはウレタン系樹脂としては、それぞれ日本純薬社製ジュリマーＦＣ−３０（商品名）、日本合成化学社製ポリエスターＴＰ−２２０（商品名）、三洋化成工業社製サンプレンＬＱ−３９０（商品名）等を例示できる。
【００１１】
前記耐食性皮膜３は、１ｇ／ｍ２以上１０ｇ／ｍ２未満の皮膜量で形成されていることが好ましい。前記皮膜量が１ｇ／ｍ２未満では、皮膜にピンホールのような局部的に弱い部分が存在して耐食性が劣るほか、皮膜全体としても薄いので十分な耐食性が得られない。
逆に、前記皮膜量が１０ｇ／ｍ２以上では、耐食性がそれほど向上せず、むしろ、アルミニウム塗装板９を曲げたり、張り出したりするような加工をした際に、耐食性皮膜３にクラックが入りやすくなり、加工部の耐食性を低下させる場合が発生する。また、樹脂使用量も増加し、経済的にも不利となる。
【００１２】
前記耐食性皮膜３は、架橋剤を含有していることが好ましい。架橋剤としては、アミン系、酸無水物系、ケチミン系、フェノール系架橋剤を挙げることができる。特に、フェノール系架橋剤を用いることが好ましい。前記フェノール系架橋剤によって、耐食性樹脂の架橋密度が高まり、耐食性皮膜３のバリア性を高めることができる。また、前記フェノール系架橋剤の水酸基は、前記耐食性樹脂の官能基と無孔質皮膜２の最表面に存在する水酸基とそれぞれ強く結合し、耐食性皮膜３の密着性をより強固にする。
フェノール系架橋剤は、耐食性皮膜３が１００質量部に対して、０．１質量部以上３０質量部以下含有することが好ましい。前記フェノール系架橋剤が０．１質量部未満の場合には、樹脂皮膜の架橋が疎となり、水分や腐食性液体の浸入を抑えることができず、十分な耐食性が得られない。逆に、フェノール系架橋剤が３０質量部を超える場合には、基本となるエポキシ樹脂等が相対的に少なくなり、架橋構造が疎となるばかりか、未架橋の架橋剤が脱落するため、水分や腐食性液体の浸入を抑えることができず十分な耐食性が得られない。
前記フェノール架橋剤としては、キシレノール、パラフェニルフェノール、ビスフェノールＡ、ジメチルアミノメチルフェノール等およびこれらをエポキシ樹脂、メラニン樹脂等で変性したものを用いることができる。
【００１３】
図２は、本発明の実施形態であるアルミニウム塗装板の別の一例を示す拡大断面図である。
前記アルミニウム塗装板１０は、アルミニウム基材１の一面１ａおよび他面１ｂに無孔質皮膜２、シランカップリング剤層４、耐食性皮膜３がこの順序で積層されている。
【００１４】
前記シランカップリング剤層４は、無孔質皮膜２と耐食性皮膜３との中間層として形成する。前記シランカップリング剤層４は無孔質皮膜２と極めて強力に結合するとともに、耐食性皮膜３とも極めて強力に結合する。そのため、それぞれの界面の間の密着力を高めることができる。また、多層膜構造とすることにより、バリア性を高めることができる。これら２つの効果により、耐食性を高めることができる。
【００１５】
前記シランカップリング剤層４としては、アミノ系、メタクリル系、メルカプト系、ビニル系およびエポキシ系等のシランカップリング剤を用いることができるが、特に、エポキシ系シランカップリング剤を用いることが好ましい。エポキシ系シランカップリング剤とは、エポキシ基を持つシランカップリング剤のことであり、エポキシ系シランカップリング剤のエポキシ基と耐食性皮膜３とが強固な結合を形成する。また、シランカップリング剤は、十分に水和（加水分解されてＳｉ−ＯＨを形成）させて、無孔質皮膜２上に塗布し、乾燥させることで無孔質皮膜２表面の水酸基と脱水縮合反応して強固な結合を形成する。耐食性皮膜３とはシランカップリング剤のエポキシ基が強固な結合を形成する。
また、エポキシ系シランカップリング剤のエポキシ基は、樹脂皮膜の焼付けの際に加わる熱によりシランカップリング剤内で強い結合を形成し、バリア性を高めることができる。
エポキシ系シランカップリング剤としては、たとえば、γ−グリシドキシプロピルトリメトキシシラン（信越化学社製ＫＢＭ−４０３（商品名））、γ−グリシドキシプロピルメチルジエトキシシラン、γ−グリシドキシプロピルトリエトキシシラン、β−（３，４エポキシシクロヘキシル）エチルトリメトキシシラン等を例示することができる。
【００１６】
前記シランカップリング剤層４の付着量は、１ｍｇ／ｍ２以上１００ｍｇ／ｍ２以下とすることが好ましい。前記付着量が１ｍｇ／ｍ２未満では、母材表面をシランカップリング剤層４が覆うことができず、局部的に密着力の弱い部分が生じ、十分な耐食性が得られない。逆に、前記付着量が１００ｍｇ／ｍ２を超える場合には、材料を大量に使う割に、耐食性がそれほど向上せず、経済的に不利となる。
【００１７】
たとえば、アルミニウム基材１として、ＪＩＳ  Ａ１２００組成を有する板厚０．１００ｍｍのアルミニウム合金板を用意する。前記アルミニウム合金板は、常法により溶製、鋳造、圧延などの方法を用いて製造することができ、特定の製造工程に限定されるものではない。まず、そのアルミニウム合金板に、脱脂、洗浄などの前処理を施す。たとえば、このアルミニウム合金板を、温度６０℃の１％のアルカリ性溶液に３０秒間浸漬して脱脂した後、水洗し、さらに乾燥し、アルミニウム基材１とする。
【００１８】
次に、アルミニウム基材１の一面１ａおよび他面１ｂ上に無孔質皮膜２を形成する。この無孔質皮膜２を形成には、陽極酸化処理を用いる。
前記陽極酸化処理は、アルミニウム基材１を陽極、不溶性電極を陰極となるように電源に接続し、電解質水溶液中で両電極間に電界を印加し、直流電流を流すことによって、アルミニウム基材１表面を酸化する処理のことである。
【００１９】
前記不溶性電極としては、電解質水溶液に対し不溶性の導電材料が用いられる。たとえば、カーボン、チタン、ステンレス等を挙げることができる。
【００２０】
電解質水溶液としては、硼酸、硼酸塩、リン酸塩、ホウ酸、アジピン酸塩、フタル酸塩、安息香酸塩、酒石酸塩、クエン酸塩、ケイ酸塩などの群から選ばれる１種または２種以上の酸あるいは酸塩を、電解質として溶解した水溶液が好ましい。これらの酸あるいは酸塩のなかでも、特に、ホウ酸、アジピン酸塩、フタル酸塩、ケイ酸塩が好ましい。無孔質皮膜２の膜質を良好にするとともに、製造コストも安くできるためである。
【００２１】
前記電解質水溶液の電解質濃度は、２質量％からその電解質の飽和濃度の範囲とするのが好ましい。２質量％より小さい場合には、電解質の量が少ないので、陽極酸化処理を完全に行うことができず、均一な酸化膜を形成することが困難となる。また、逆に、飽和濃度を超えるような電解質を加えた場合には、溶解できない電解質が沈殿し、陽極酸化処理に活用できないため、材料の無駄となる。
【００２２】
前記電解質水溶液の温度は１０℃以上９０℃以下とするのが好ましい。１０℃未満では、電解質が十分溶解しない場合があり、９０℃を超える場合には、熱による対流が生じ、無孔質皮膜２の膜質が均一にならない場合が発生するおそれがあるためである。前記温度領域においては、電解質が十分に溶解するとともに、熱による対流も発生しないために、均一な膜質の無孔質皮膜２を形成することができる。
【００２３】
前記陽極酸化処理には、定電圧電解法を用いることができる。定電圧電解法は、印加する電圧を一定に保持して電解を行う方法である。
定電圧電解法における印加電圧は、１４Ｖ以上１０７Ｖ以下とするのが好ましい。印加電圧が１４Ｖより小さい場合には、酸化処理を十分行うことができず、均一な無孔質皮膜を形成できない。また、逆に、１０７Ｖより大きい場合には、膜厚が厚くなりすぎるとともに、表面膜厚が不均一となり、表面が粗くなる。さらに、２０Ｖ以上９０Ｖ以下とするのがより好ましい。
電解時間は数秒以上３分以下が好ましい。電解時間が数秒未満の場合には、十分な酸化処理を行うことができず、薄い無孔質皮膜となったり、均一な無孔質皮膜を形成できない。また、逆に３分を超える処理は既に十分な膜厚が得られているので、時間の無駄となる。
なお、印加電圧、電流密度および電解時間により、無孔質皮膜２の厚さがおおよそ決定する。たとえば、定電圧電解法において、電圧１Ｖを印加したとき形成される無孔質皮膜２の厚さが約１４Åとなる比例関係がある。
【００２４】
上記条件範囲内で陽極酸化処理を行うことにより、膜厚２０ｎｍ以上１５０ｎｍ未満の厚さが均一な無孔質皮膜２を形成することができる。また、この無孔質皮膜２は、少なくとも空孔率５％以下の無孔質となり、通常は空孔率２％以下の無孔質となる。また、この無孔質皮膜２の含水量は１〜５質量％と低い値を示し、通常は１〜３質量％の含水量と極めて低い値を示す。
【００２５】
最後に、アルミニウム基材１の一面１ａおよび他面１ｂ上に形成した無孔質皮膜２の両表面２ａ、２ａ上にアクリル系樹脂、ポリエステル系樹脂もしくはウレタン系樹脂のいずれかの材料からなる耐食性皮膜３を形成し、アルミニウム塗装板９とする。
具体的には、まず、前記無孔質皮膜２を形成したアルミニウム基材１を水洗し、約１００℃で乾燥する。乾燥後、ロールコート法によって、フェノール系架橋剤等を０．１質量部以上３０質量部以下添加したアクリル系樹脂、ポリエステル系樹脂もしくはウレタン系樹脂のいずれかの材料からなる耐食性皮膜３の材料を１ｇ／ｍ２以上１０ｇ／ｍ２未満の皮膜量で塗布した後、約２００℃で乾燥し、アルミニウム塗装板９とする。
【００２６】
先の記載したアルミニウム塗装板９の製造工程と同様にして、アルミニウム基材１を用意する。次に、前記アルミニウム基材１の一面１ａおよび他面１ｂ上に無孔質皮膜２を形成した後、ロールコート法によって無孔質皮膜２の両表面２ａ、２ａ上にシランカップリング剤層４を塗布する。
最後に、前記シランカップリング剤層４の両表面４ａ、４ａ上に、アクリル系樹脂、ポリエステル系樹脂もしくはウレタン系樹脂のいずれかの材料からなる耐食性皮膜３を形成し、アルミニウム塗装板１０とする。具体的には、たとえば、まず、シランカップリング剤層４および無孔質皮膜２を一面１ａおよび他面１ｂ上に形成したアルミニウム基材１を約１００℃で乾燥する。乾燥後、ロールコート法によって、フェノール系架橋剤等を添加したアクリル系樹脂、ポリエステル系樹脂もしくはウレタン系樹脂のいずれかの材料からなる耐食性皮膜３を塗布し、約２００℃で乾燥する。
【００２７】
前記工程により得られたアルミニウム塗装板９もしくは１０は、必要に応じて加工油を塗布した後、プレス加工などにより、所望の形状に成形加工し、熱交換器用アルミニウム材とする。さらに、必要に応じて、それを薄板のフィン材とする。
前記フィン材はチューブ間に組み付けられ、チューブを拡管し接合することによって熱交換器を得ることができる。
【００２８】
なお、前記実施形態においては、アルミニウム基材１の一面１ａおよび他面１ｂ上に、無孔質皮膜２、２、シランカップリング剤層４、４、アクリル系樹脂、ポリエステル系樹脂もしくはウレタン系樹脂のいずれかの材料からなる耐食性皮膜３、３をこの順序で形成したが、アルミニウム基材１の片面だけに前記各皮膜を設けてもかまわない。また、アルミニウム基材１の４つの側面にも、前記各皮膜を設けてもかまわない。
以下、本発明を実施例に基づいて具体的に説明する。しかし、本発明はこれらの実施例にのみ限定されるものではない。
【実施例】
【００２９】
（実施例１）
常法により製造した、ＪＩＳ  Ａ１２００組成を有する板厚０．１００ｍｍのアルミニウム合金板を用意し、このアルミニウム合金板を６０℃の１％のアルカリ性溶液に３０秒間浸漬して脱脂した後、水洗し、乾燥した。
このアルミニウム合金板を陽極にし、不溶性電極を陰極にして、温度６０℃の１０％ケイ酸塩水溶液中に浸漬し、電解電圧１４Ｖ、電流密度１Ａ／ｄｍ２、電解時間４０秒の条件で電解処理を施して、膜厚２０ｎｍとなる無孔質皮膜を形成した。
【００３０】
さらに、無孔質皮膜を形成したアルミニウム基材を水洗し、１００℃で乾燥した。乾燥後、ロールコート法によって、アミン系架橋剤（ポリアミドアミン）を１０質量部添加したアクリル系耐食性皮膜材料（日本純薬社製ジュリマーＦＣ−３０（商品名））を、１ｇ／ｍ２の皮膜量で塗布し、２００℃で乾燥した。
【００３１】
上記のようにして作製したアルミニウム塗装板について、耐食性特性を評価した。
前記耐食性特性の評価は、ＪＩＳ  Ｈ８６８１に準拠したキャス試験を行い、腐食が発生するまでの時間を測定することにより行った。
実施例１のサンプルの腐食発生時間は４８時間であった。なお、キャス試験は、極めて腐食促進性の高い試験であり、キャス試験２４ｈｒ（１日）は、ＪＩＳ  Ｚ  ２３７１に準拠した一般的な腐食促進試験である塩水噴霧試験の３ヶ月以上に相当する。そのため、前記評価結果は、塩水噴霧試験では６ヶ月以上に相当すると判断した。十分な耐食性を有することが分かった。
【００３２】
また、上記のようにして作製したアルミニウム塗装板をＪＩＳ  Ｚ  ２２４７のエリクセン試験Ｂ法（締付け荷重１０ｋＮ、ポンチ径１０Ｒ、押し込み速度６ｍｍ／ｍｉｎ）で５ｍｍの張り出しを行った。キャス試験を実施し、張り出し部分において腐食が発生するまでの時間で評価した。腐食発生時間は４０時間であった。なお、前記評価結果は、塩水噴霧試験では４．５ヶ月以上に相当すると判断した。十分な耐食性を有することが分かった。
実施例２以下は、表１のように行った。
【００３３】
【表１】
2008202133.tif 000003
【００３４】
（実施例７）
常法により製造した、ＪＩＳ  Ａ１２００組成を有する板厚０．１００ｍｍのアルミニウム合金板を用意し、実施例１と同様にして、脱脂、水洗、乾燥を行った。
さらに、このアルミニウム合金板を陽極にし、不溶性電極を陰極にして、温度６０℃の１０％ケイ酸塩水溶液中に浸漬し、電解電圧５７Ｖ、電流密度１．５Ａ／ｄｍ２、電解時間１分の条件で電解処理を施して、膜厚８０ｎｍとなる無孔質皮膜を形成した。
【００３５】
次に、ロールコート法によって、アミノ系シランカップリング剤（３−アミノプロピルトリメトキシシラン）を１０ｍｇ／ｍ２の付着量で塗布した。さらに、この無孔質皮膜およびシランカップリング剤層を形成したアルミニウム基材を１００℃で乾燥した。
【００３６】
乾燥後、ロールコート法によって、フェノール系架橋剤であるジメチルアミノメチルフェノールを０．５質量部添加したアクリル系耐食性皮膜材料を、１ｇ／ｍ２の皮膜量で塗布した後、２００℃で乾燥し、実施例７のサンプルを作製した。耐食性試験の結果、実施例７のサンプルのキャス試験の腐食発生時間は１２０時間であり、エリクセン試験Ｂ法の処理を行ったサンプルの腐食発生時間は１０４時間であった。
実施例８以下は表２のように行った。
【００３７】
【表２】
2008202133.tif 000004
【００３８】
表１および表２から分かるように、耐食性および加工後耐食性について、実施例１〜１６のサンプルは、比較例１〜５のサンプルよりも良好な結果を示した。実施例１３〜１６は、特に良好な結果を示した。
【産業上の利用可能性】
【００３９】
本発明は、建材や家電製品、電子機器等の耐食性が求められる用途に好適なアルミニウム塗装板に関するものであり、その中でも、塩害地等の腐食しやすい場所・用途に用いられる自動車用空調器および家庭用空調器等の熱交換器のフィン材として、特に好適なアルミニウム塗装板に関するものである。
【図面の簡単な説明】
【００４０】
【図１】本発明の実施形態であるアルミニウム塗装板の一例を説明する拡大断面図である。
【図２】本発明の実施形態であるアルミニウム塗装板の別の一例を説明する拡大断面図である。
【符号の説明】
【００４１】
１…アルミニウム基材、２…無孔質皮膜、３…耐食性皮膜、４…シランカップリング剤層、９…アルミニウム塗装板、１０…アルミニウム塗装板
【図１】
2008202133.tif 000005
【図２】
2008202133.tif 000006